(57)【要約】【課題】  小口の量であっても何ら支障がなく、一度汚れてしまった有機溶剤系廃液を手軽に且つ安価に再利用可能な有機溶剤へ再生する有機溶剤系廃液の再生処理剤及び有機溶剤系廃液の再生処理方法を提供する。【解決手段】  金属キレート化合物、又はアルカリ金属のアルコキシ化合物以外の金属アルコキシド化合物、を含有する再生処理剤を濁りのある有機溶剤系廃液に注入しその濁り不純物をフロック状にし、該フロック状物質を沈降させた後、その上澄液を回収するようにした。【特許請求の範囲】
【請求項１】
金属キレート化合物、又はアルカリ金属のアルコキシド化合物以外の金属アルコキシド化合物、を含有することを特徴とする有機溶剤系廃液の再生処理剤。
【請求項２】
前記金属キレート化合物がアルミニウムキレート化合物又はチタンキレート化合物である請求項１記載の有機溶剤系廃液の再生処理剤。
【請求項３】
前記金属アルコキシド化合物に係る金属の原子価が３乃至４である請求項１記載の有機溶剤系廃液の再生処理剤。
【請求項４】
前記金属アルコキシド化合物に係る金属に、アルミニウム又はチタンの金属を使用する請求項１記載の有機溶剤系廃液の再生処理剤。
【請求項５】
金属キレート化合物、又はアルカリ金属のアルコキシ化合物以外の金属アルコキシド化合物、を含有する再生処理剤を濁りのある有機溶剤系廃液に注入しその濁り不純物をフロック状にし、該フロック状物質を沈降させた後、その上澄液を回収することを特徴とする有機溶剤系廃液の再生処理方法。
【発明の詳細な説明】
【技術分野】
【０００１】
本発明は塗料業界,仕上材業界,防水材業界等で発生する有機溶剤系廃液の再生処理剤及び有機溶剤系廃液の再生処理方法に関する。
【背景技術】
【０００２】
塗料業界やビル外壁等を綺麗に仕上げる仕上材業界などでは、洗浄作業等で有機溶剤を使うことが多く、作業後に塗料等の不純物が混ざった有機溶剤系廃液が発生する。この種の有機溶剤系廃液は、従来、溶剤再生業者が再生処理プラントでもって再生,回収する方法(第１の方法)や、一部の大手需要家によっては小型蒸留器を用いて再生,回収する方法(第２の方法)を採って処理してきた。その一方で、溶剤系塗料に対しアルカリ金属のアルコキシ化物を樹脂除去剤として使用し再生処理する方法も提案されている(特許文献１参照)。
【０００３】
【特許文献１】特開２００１−１７９００６公報
【発明の開示】
【発明が解決しようとする課題】
【０００４】
しかるに、特許文献１のアルカリ金属のアルコキシ化物は強い塩基性を示し扱いづらく、さらに安定した有機溶剤系廃液の再生処理剤として機能させるのが難しかった。また前記第１,第２の方法は量がある程度まとまった大口の有機溶剤系廃液が発生するケースに該当し、小口の廃液は採算ベースにのせるのが難しかった。結局、これまでの小口の有機溶剤系廃液は大半が産業廃棄物として専門の産業廃棄物処理業者で処理されてきた。洗浄等で一回汚れてしまった有機溶剤系廃液は２回と使用されることがなく、結局、金額負担して産業廃棄物処理業者に引き取ってもらわざるを得なかった。
【０００５】
本発明は上記問題点を解決するもので、小口の量であっても何ら支障がなく、一度汚れてしまった有機溶剤系廃液を手軽に且つ安価に再利用可能な有機溶剤へ再生する有機溶剤系廃液の再生処理剤及び有機溶剤系廃液の再生処理方法を提供することを目的とする。
【課題を解決するための手段】
【０００６】
上記目的を達成すべく、請求項１に記載の発明の要旨は、金属キレート化合物、又はアルカリ金属のアルコキシド化合物以外の金属アルコキシド化合物、を含有することを特徴とする有機溶剤系廃液の再生処理剤にある。
請求項２に記載の発明たる有機溶剤系廃液の再生処理剤は、請求項１で、金属キレート化合物がアルミニウムキレート化合物又はチタンキレート化合物であることを特徴とする。
請求項３に記載の発明たる有機溶剤系廃液の再生処理剤は、請求項１で、金属アルコキシド化合物に係る金属の原子価が３乃至４であることを特徴とする。
請求項４に記載の発明たる有機溶剤系廃液の再生処理剤は、請求項１で、金属アルコキシド化合物に係る金属に、アルミニウム又はチタンの金属を使用することを特徴とする。
請求項５に記載の発明の要旨は、金属キレート化合物、又はアルカリ金属のアルコキシ化合物以外の金属アルコキシド化合物、を含有する再生処理剤を濁りのある有機溶剤系廃液に注入しその濁り不純物をフロック状にし、該フロック状物質を沈降させた後、その上澄液を回収することを特徴とする有機溶剤系廃液の再生処理方法にある。
【発明の効果】
【０００７】
本発明の有機溶剤系廃液の再生処理剤及び有機溶剤系廃液の再生処理方法は、その再生処理剤を容器に入れた有機溶剤系廃液に注入することによって、簡単且つ低コストで廃液中に分散している濁りの不純物をフロック状に集め、これを分離して洗浄等の再利用に十分耐える上澄液を得るので、新規購入する有機溶剤の節約や有機溶剤系廃液の減少等に結びつき優れた効果を発揮する。
【発明を実施するための最良の形態】
【０００８】
以下、本発明に係る有機溶剤系廃液の再生処理剤及び有機溶剤系廃液の再生処理方法の一実施形態について詳述する。
【０００９】
（１）有機溶剤系廃液の再生処理剤
本発明の有機溶剤系廃液の再生処理剤は金属キレート化合物又は金属アルコキシド化合物（但し、アルカリ金属のアルコキシド化合物を除く。）を含有する再生処理剤である。両者はこれまでゲル化剤や塗料用増粘添加剤、塗料の架橋剤等に使用されてきた。その使用量（例えばゲル化剤において）も、原料や廃液に対して高い重量比率で使用されてきた。本発明者は、汚れを取除く洗浄等によってできる有機溶剤系廃液に関して、その濁りを完全除去しなくても濁りの大半を取り去ってやれば再度洗浄液等として使用できるのではないかと考え、鋭意研究を重ね、金属キレート化合物又は金属アルコキシド化合物（但し、アルカリ金属のアルコキシド化合物を除く。）を含有する化合物が再生処理剤として有効であることを見い出した。しかも、その再生処理剤として使用する金属キレート化合物又は金属アルコキシド化合物（但し、アルカリ金属のアルコキシド化合物を除く。）は、有機溶剤系廃液１００重量部に対し０.５〜２.５重量部、より好ましくは１.０〜１.５重量部の範囲と、ゲル化剤として用いる場合に比べその使用量が極めて少ないことが判った。なお、ゲル化剤使用時と同じように量を多く有機溶剤系廃液に注入すれば当然ゲル化状態になり、もはや有機溶剤系廃液は再利用できない状態となる。
ちなみに、「有機溶剤系廃液」に係る有機溶剤とは、多くの溶質を分子又はイオンの形で溶解して均一に分散した混合物を形成することのできる有機物質をいい、ひらたくいえば樹脂,ゴム,顔料などの物質を溶かす性質を有する有機物をいう。例えば脂肪族系溶剤又は芳香族系溶剤又は両者の混合物、を主とする溶液などが該当する。そして「有機溶剤系廃液」は、塗料,インク,防水材等の製造時に又は小詰,販売,施工時に、機器類,器具類や容器,用具等を有機溶剤で洗浄したときなどに発生する廃液である。
【００１０】
（１−１）再生処理剤用金属キレート化合物
再生処理剤用金属キレート化合物は、有機溶剤に溶解又は分散し得るものであればどのようなものでもよい。例えばアルミニウムエチルアセトアセテートジイソプロピレート,アルミニウムトリス(エチルアセトアセテート),アルミニウムトリス(アセチルアセトネート),アルミニウムビスエチルアセトアセテートモノアセチルアセテート等のアルミニウムキレート化合物、ジイソプロキシビス(アセチルアセトナト)チタン,イソプロポキシ(２−エチル−１,３−ヘキサンジオラト)チタン,ジ(２−エチルヘキソキシ)ビス(２−エチル−１,３−ヘキサンジオラト)チタン,ジ−ｎ−ブトキシビス(トリエタノールアミナト)チタン,テトラアセチルアセトネ−トチタン等のチタンキレート化合物などである。
【００１１】
アルミニウムキレート化合物として、具体的にはホープ製薬社製の商品名「ケロープ」や川研ファインケミカル社製の商品名「キレートＡＬＣＨ」等があり、「ケロープ」は塗料用増粘剤として、又「キレートＡＬＣＨ」は塗料用増粘添加剤として現在用いられているものである。チタンキレート化合物として松本製薬工業社製の商品名「オルガチックスＴＣ」や、味の素社製の商品名「チタンキレートＫＲ−４１Ｂ」等がある。「オルガチックスＴＣ」及び「チタンキレートＫＲ−４１Ｂ」は塗料の架橋剤又は架橋反応触媒として現在用いられているものである。これらはいずれも本発明に係る有機溶剤系廃液の再生処理剤となり得る。
【００１２】
（１−２）再生処理剤用金属アルコキシド化合物（但し、アルカリ金属のアルコキシド化合物を除く。）
アルカリ金属のアルコキシド化合物以外の金属アルコキシド化合物(以下、単に「金属アルコキシド化合物」という。)は、有機溶剤に溶解又は分散し得るものであればどのようなものでもよい。例えば、アルミニウム,チタン,ジルコニウム,バナジウム,亜鉛,スズ,クロムなどの金属の少なくとも１つを含む金属アルコキシドで、アルミニウムエトキシド,アルミニウムイソプロポキシド,アルミニウムt−ブトキシド,チタニウムエトキシド,チタニウムイソプロポキシド,チタニウムブトキシド,ジルコニウムプロオキシドなどである。好ましくは、適度の加水分解性を有し加水分解によって金属−酸素結合を骨格とするポリマーを形成することが可能な金属の原子価が３乃至４である金属アルコキシド化合物で、さらに好ましくは金属アルコキシド化合物に係る金属に、アルミニウム又はチタンの金属を使用するものである。これらのものが実験により、有機溶剤系廃液の再生処理剤により有効であることを確かめている。
【００１３】
アルミニウムアルコキシド化合物として、具体的には川研ファインケミカル社製の商品名「アルコレートＡＳＢＤ」やホープ製薬社製の商品名「オクトーブ」等があり、「アルコレートＡＳＢＤ」は塗料用増粘添加剤として、又「オクトーブ」は各種増粘・ゲル化剤として現在用いられているものである。チタンアルコキシド化合物として松本製薬工業社製の商品名「オルガチックスＴＡ」、亜鉛アルコキシド化合物としてホープ製薬社製の商品名「オクトープＺｎ」があり、「オルガチックスＴＡ」は塗料の架橋剤又は架橋反応触媒に、又「オクトープＺｎ」は塗料用硬化触媒として現在用いられているものである。前記「オクトーブ」以外の商品はいずれも本発明の有機溶剤系廃液の優れた再生処理剤となり得るものであった。理由は定かでないが、例外的に「オクトーブ」は、有機溶剤系廃液１００重量部に対し１.０〜１.５重量部にしても、有機溶剤中の樹脂等の不純物をフロック状にせず、溶媒をゲル化させてしまう不具合が見られた。
【００１４】
（２）有機溶剤系廃液の再生処理方法
有機溶剤系廃液の再生処理方法は前記（１）の有機溶剤系廃液の再生処理剤(金属キレート化合物又は金属アルコキシド化合物）を、濁りのある有機溶剤系廃液に注入しその濁り不純物をフロック状(不純物を凝析,凝集等によって塊状)とし、該フロック状物質(本再生処理剤によって得られた凝集沈殿物)を沈降させた後、その上澄液を回収する方法で、具体的には次のような手順で進められる。
【００１５】
先ず、処理しようとする有機溶剤系廃液に対する再生処理剤の種類や使用量をサンプリング試験により選定する。金属キレート化合物又は金属アルコキシド化合物を含有する所定の再生処理剤を決定し、有機溶剤系廃液１００重量部に対する再生処理剤の注入量を決定する。注入量は０.５〜２.５重量部(より好ましくは１.０〜１.５重量部)の範囲内にある。
次に、該有機溶剤系廃液を適当な容器に入れ、続いて、廃液を攪拌しながら所定の再生処理剤を徐々に注入し、有機溶剤系廃液の濁り不純物をフロック状にする。再生処理剤は有機溶剤系廃液に含まれるカルボン酸,水酸基などの酸基と反応し、分離,凝集(フロックを生じ)し沈降していく。フロック状物質の形成速度は速く、攪拌しながら再生処理剤を注入し、注入を終え攪拌を止めると該フロック状物質は沈降し、有機溶剤系廃液の濁質が除去され、上澄液が得られる。緩速攪拌を行わずに、注入を急ぐラフな操作の急速攪拌でも濁り不純物を手早くフロック状にすることができる。
その後、上澄液を回収する。該上澄液は新品ではないが、洗浄などの再利用に十分耐える所望の有機溶剤になっている。
【００１６】
次に実施例に基づき説明する。
【実施例１】
【００１７】
試料１〜３の実施例１では、有機溶剤として肪族系溶剤を用い、再生処理剤として金属アルコキシド化合物を用いて性能評価を試みた。有機溶剤は日本ペイント株式会社製の脂肪族溶剤、商品名「塗料用シンナー」を使用した。塗料用シンナーは脂肪族系溶剤が主の混合物で、芳香族,アルコール等を含む。再生処理剤は川研ファインケミカル株式会社製のアルミニウム系アルコキシド化合物、商品名「アルミニウムアルコレートＡＳＢＤ」を使用した。
有機溶剤系廃液とするための濁りの不純物として、試料１を合成樹脂調合ペイント、試料２を油性トタンペイント、試料３を木材保護塗料とした。合成樹脂調合ペイントはスズカファインケミカル株式会社製の商品名「エスコートホープＤＸ」を、油性トタンペイントはアトムペイント株式会社製の商品名「トタンペイント」を、木材保護塗料は武田薬品株式会社の商品名「キシラデコール」を、それぞれ単体で使用した。
所定の有機溶剤１００重量部に対し、合成樹脂調合ペイント等の各試料用塗料２.０重量部を加え、有機溶剤系廃液の試料１〜３を作成した。
【００１８】
そして、各有機溶剤系廃液２００mlを３００mlビーカーに取った後、これに再生処理剤を廃液１００重量部に対する重量部で０.５、１.０、１.５、…と徐々に加えていき、フロックの生成状態や上澄みの清澄性などを観察し、目視での性能評価を行った。その結果を表１に示す。
【００１９】
【表１】
2006095365.tif 000002
【００２０】
フロックの生成度に関しては、
×  …  未反応
△  …  フロック小
□  …  フロック中
○  …  フロック大
として表現した。
【００２１】
清澄度に関しては
×  …  不透明
△  …  やや透明
□  …  半透明
○  …  ほぼ透明
◎  …  透明
として表現した。□の半透明は洗浄用として十分利用可能なものである。◎は再生有機溶剤として利用可能なものである。尚、フロックの生成度、清澄度の表示方法は後述の表２,表３及び実施例４も同様とする。
【００２２】
表１に示すごとく試料１〜３のいずれも、有機溶剤系廃液１００重量部に対しアルミニウム系アルコキシド化合物１.０〜１.５重量部を注入するだけで、濁りの不純物をフロック状にし、再利用可能な上澄液を得た。
【実施例２】
【００２３】
試料４〜５の実施例２では、有機溶剤として芳香族系溶剤又は混合溶剤を用い、再生処理剤として実施例１と同じアルミニウム系アルコキシド化合物を用いて性能評価を試みた。有機溶剤として試料４,５は日本ペイント株式会社製の芳香族系溶剤、商品名「ラッカーシンナー」を単体使用し、試料６は前記脂肪族系溶剤と該芳香族系溶剤を重量比50：50で混合使用した。ラッカーシンナーは芳香族系溶剤が主の混合物で、脂肪族,アルコール,ケトン等を含む。
有機溶剤系廃液とするための濁りの不純物として、試料４をポリウレタン樹脂エナメル、試料５をエポキシ樹脂錆止め、試料６を混合塗料とした。前記ポリウレタン樹脂エナメルはスズカファインケミカル株式会社製の商品名「ワイドウレタン」を、前記エポキシ樹脂錆止めはスズカファインケミカル株式会社製の商品名「エポプラ」を用いた。前記混合塗料は合成樹脂調合ペイントとアクリル樹脂エナメルを重量比50：50で混合使用した。
そして実施例１と同様、所定の有機溶剤１００重量部に対し各試料用塗料２.０重量部を加え、有機溶剤系廃液の試料４〜６を作成した。各有機溶剤系廃液２００mlを３００mlビーカーに取った後、これに再生処理剤を徐々に加えていき、フロックの生成状態や上澄みの清澄性などを観察し、目視での性能評価を行った。その結果を表２に示す。
【００２４】
【表２】
2006095365.tif 000003
【００２５】
表２に示すごとく試料４〜６のいずれも、有機溶剤系廃液１００重量部に対しアルミニウム系アルコキシド化合物１.０〜１.５重量部を注入するだけで、濁りの不純物をフロック状にし、再利用可能な上澄液を得た。
【実施例３】
【００２６】
試料７〜９の実施例３では、有機溶剤として実施例２に示した芳香族系溶剤単体を用い、再生処理剤として有機金属キレート化合物を用いて性能評価を試みた。有機金属キレート化合物は川研ファインケミカル株式会社製のアルミニウム系キレート化合物、商品名「アルミニウムキレートＡＬＣＨ」を使用した。
有機溶剤系廃液とするための濁りの不純物として、試料７を屋上防水材(黒)、試料８をラッカー、試料９をアクリル樹脂エナメルとした。前記屋上防水材(黒)はアトムペイント株式会社製の商品名「屋根・屋上用、防水材」を、前記ラッカーは日本ペイント株式会社製の商品名「工作用ラッカー」を、前記アクリル樹脂エナメルはスズカファインケミカル株式会社製の商品名「アクリエナメル」をそれぞれ単独使用した。
そして実施例１,２と同様、所定の有機溶剤に対し各試料用塗料２.０重量部を加え、有機溶剤系廃液の試料７〜９を作成した。各有機溶剤系廃液２００mlを３００mlビーカーに取った後、これに再生処理剤を徐々に加えていき、フロックの生成状態や上澄みの清澄性などを観察し、目視での性能評価を行った。その結果を表３に示す。
【００２７】
【表３】
2006095365.tif 000004
【００２８】
表３に示すごとく試料７はタール分が凝集されなかった。しかし、試料８,９のいずれも、有機溶剤系廃液１００重量部に対しアルミニウム系アルコキシド化合物１.０重量部程度注入するだけで、濁りの不純物をフロック状にし、再利用可能な上澄液を得た。
【実施例４】
【００２９】
再生処理剤としてチタン系アルコキシド化合物を用いて性能評価試験をした。チタン系アルコキシド化合物は松本製薬工業株式会社製のチタンアルコキシド、商品名「オルガチックスＴＡ」を使用した。有機溶剤として塗料用シンナーの脂肪族溶剤を用い、有機溶剤系廃液とするための濁りの不純物として合成樹脂調合ペイントを単体で使用した。有機溶剤１００重量部に対し、合成樹脂調合ペイント２.０重量部を加え、有機溶剤系廃液の試料を作成し、評価試験した。有機溶剤系廃液１００重量部に対し再生処理剤１.０重量部のところで、清澄度が□マークになる半透明になり、再利用可能な有機溶剤を得た。
また、有機溶剤としてラッカーシンナーの芳香族溶剤を用い、有機溶剤系廃液とするための濁りの不純物としてポリウレタン樹脂エナメルを単体で使用した試料を作成し、前記チタンアルコキシドの再生処理剤を使用して性能評価試験をした。有機溶剤系廃液１００重量部に対し再生処理剤１.０重量部のところで、清澄度が□マークになる半透明になり、再利用可能な有機溶剤を得た。
【００３０】
このように構成した有機溶剤系廃液の再生処理剤及び有機溶剤系廃液の再生処理方法は、タール分などの油を含む特殊な塗料には不適合であるが、一般的な樹脂,ゴム,顔料などが濁りの不純物として入った有機溶剤系廃液に対して有効で利用できる範囲が広く、極めて有益なものになっている。しかも、有機溶剤系廃液を入れた容器に適宜撹拌しながら再生処理剤を注入するだけであり、処理費用が安く済み、且つ再利用価値のある所望の上澄液が得られるので、需要者にとって非常にありがたいものとなる。小口で僅かの有機溶剤系廃液であっても対応でき、頗る重宝となる。廃液１００重量部に対し再生処理剤１.０〜１.５重量部を注入するだけの微量の添加で清浄な有機溶剤を回収,再利用できる。有機溶剤系廃液はこれまでの産業廃棄物から低コストで再利用できる資源へと変わる。新規購入する有機溶剤の量を少なくでき経済的であるばかりか、有機溶剤系廃液の産業廃棄物処理の減少につながり環境にも多大な貢献をする。
【００３１】
尚、本発明においては、前記実施形態に示すものに限られず、目的，用途に応じて本発明の範囲で種々変更できる。